Brevet FR2855440A1 — publié le 20041203

PROCEDE DE FABRICATION D'UNE AUBE CREUSE POUR TURBOMACHINE DESCRIPTION DOMAINE TECHNIQUE La présente invention se rapporte de façon générale au domaine des procédés de fabrication d'aubes pour turbomachine, telles que des aubes creuses de soufflante, ou encore de tout autre type d'aubes de rotor ou de stator pour turbomachine. ETAT DE LA TECHNIQUE ANTERIEURE Habituellement, une aube creuse de soufflante pour turbomachine comprend un pied d'épaisseur relativement importante servant à la fixation de cette aube dans un disque de rotor, ce pied 20 étant prolongé radialement vers l'extérieur par une partie aérodynamique fine, appelée pale de l'aube. De l'art antérieur, on connaît un procédé de fabrication d'une telle aube creuse, basé principalement sur l'utilisation de la technique de 25 soudage par diffusion, associée à celle de formage superplastique. En effet, dans ce procédé de l'art antérieur, deux ou trois pièces constitutives de l'aube sont d'abord définies, puis fabriquées séparément avant 30 d'être superposées et assemblées entre elles à l'aide SP 22930 AP de la technique de soudage par diffusion, dans le but d'obtenir une préforme de l'aube désirée. Par la suite, il est procédé à une mise au profil aérodynamique de la préforme préalablement 5 fabriquée, puis à un gonflage par pression gazeuse et à un formage superplastique de cette préforme, afin d'aboutir à une aube présentant sensiblement sa forme finale. Comme cela a été évoqué ci-dessus, une 10 étape de réalisation de la préforme d'aube requiert la fabrication de deux pièces externes, et éventuellement d'une pièce centrale destinée à être interposée entre ces deux pièces externes, dans le but de remplir ultérieurement une fonction de raidisseur. La fabrication des pièces externes s'effectue typiquement par usinage d'éléments d'approvisionnement disposant nécessairement de dimensions initiales relativement importantes, dans la mesure o chacune des deux pièces externes usinées doit 20 présenter deux portions radialement opposées d'épaisseurs significativement différentes, ces portions servant respectivement à définir la partie pied de la préforme d'aube et la partie pale de cette même préforme. Ainsi, la fabrication des pièces externes destinées à constituer au moins partiellement la préforme d'aube, par exemple obtenues par laminage, génère des coûts de matière et des coûts d'usinage extrêmement élevés, de sorte que ce procédé de 30 fabrication de l'aube creuse n'est pas totalement optimisé. SP 22930 AP EXPOSE DE L'INVENTION L'invention a donc pour but de proposer un procédé de fabrication d'une aube creuse pour turbomachine, remédiant au moins partiellement aux 5 inconvénients mentionnés ci-dessus relatifs au procédé mis en ouvre dans l'art antérieur. Plus précisément, le but de l'invention est de présenter un procédé de fabrication d'une aube creuse dont l'étape de réalisation de la préforme 10 d'aube engendre des coûts de fabrication affaiblis de façon significative par rapport à ceux rencontrés dans l'art antérieur. Pour ce faire, l'invention a donc pour objet un procédé de fabrication d'une aube creuse pour 15 turbomachine comprenant un pied et une pale, le procédé comprenant une étape de réalisation d'une préforme d'aube disposant d'une partie pale et d'une partie pied, l'étape de réalisation de la préforme étant effectuée de façon à ce que celle-ci comporte un 20 ensemble d'au moins deux pièces superposées et soudées entre-elles par diffusion. Selon l'invention, l'étape de réalisation de la préforme d'aube comprend les opérations suivantes: - la fabrication de l'ensemble d'au moins 25 deux pièces superposées et soudées entre-elles par diffusion, de manière à ce qu'il forme au moins la partie pale de la préforme, - la fabrication d'au moins un élément additionnel destiné à former au moins partiellement la 30 partie pied de la préforme, et SP 22930 AP l'assemblage de chaque élément additionnel sur l'ensemble afin d'obtenir la préforme d'aube. Avantageusement, dans le procédé de 5 fabrication selon l'invention, l'ensemble d'au moins deux pièces superposées et soudées entre-elles par diffusion n'est pas destiné à constituer l'intégralité de la préforme d'aube, mais seulement la partie pale de cette dernière, ainsi qu'éventuellement une portion de 10 la partie pied de cette même préforme. Par conséquent, la fabrication de cet ensemble soudé par diffusion n'intègre plus la réalisation largement onéreuse de deux pièces externes chacune destinée à présenter deux portions d'épaisseurs 15 significativement différentes et servant respectivement à définir la partie pied et la partie pale de la préforme d'aube. Au contraire, cet ensemble soudé ne constituant pas ou plus intégralement la partie pied de la préforme, ses deux pièces externes peuvent alors 20 être judicieusement définies de sorte que chacune dispose d'une épaisseur relativement homogène, engendrant ainsi naturellement une réduction significative des coûts de fabrication, notamment en ce qui concerne les coûts de matière et les coûts 25 d'usinage. D'autre part, chaque élément additionnel n'étant pas destiné à entrer dans la constitution de la partie pale de la préforme d'aube mais uniquement à former au moins partiellement la partie pied de cette 30 même préforme, il est évident que les coûts de SP 22930 AP fabrication peuvent également être minimisés, notamment en raison de leur longueur radiale peu importante. En d'autres termes, le procédé selon l'invention prévoit une réalisation de la préforme 5 d'aube à l'aide d'une pluralité de parties préalablement fabriquées avant d'être assemblées, notamment par soudage par diffusion pour certaines d'entre-elles, et dont une ou plusieurs ne s'étendent pas sur toute la longueur radiale de la préforme, ce 10 qui permet alors facilement de pallier les inconvénients directement liés à l'importante variation d'épaisseur de la préforme d'aube dans sa direction radiale. De préférence, l'opération d'assemblage de 15 chaque élément additionnel sur l'ensemble est mise en ouvre à l'aide d'une technique prise parmi le groupe constitué du soudage par friction linéaire, et du soudage par " friction stir welding ", ces techniques étant préférées en ce sens qu'elles sont relativement 20 faciles à mettre en oeuvre, fiables, peu coûteuses, et métallurgiquement peu destructrices. Préférentiellement, l'étape de réalisation de la préforme d'aube est suivie des étapes suivantes: - mise au profil aérodynamique de la 25 préforme, et - gonflage par pression gazeuse et formage superplastique de la préforme mise au profil aérodynamique. On peut prévoir que chaque élément 30 additionnel destiné à former au moins partiellement la partie pied de la préforme est réalisé par filage. SP 22930 AP Avantageusement, cette technique peu onéreuse à mettre en oeuvre consiste, à partir d'une billette de matière et au travers d'une filière appropriée, à réaliser un profil de l'élément additionnel disposant de la géométrie désirée. Dans un premier mode de réalisation préféré du procédé de fabrication selon l'invention, ce procédé de fabrication est mis en oeuvre de telle sorte que l'ensemble d'au moins deux pièces superposées et 10 soudées entre-elles par diffusion est fabriqué de manière à former uniquement la partie pale de la préforme, et de telle sorte qu'un unique élément additionnel est fabriqué de façon à former intégralement la partie pied de cette préforme. Dans un second et un troisième modes de réalisation préférés du procédé de fabrication selon l'invention, ce procédé de fabrication est mis en oeuvre de telle sorte que l'ensemble d'au moins deux pièces superposées et soudées entre-elles par diffusion est 20 fabriqué de manière à former la partie pale de la préforme ainsi qu'une portion centrale de la partie pied de cette préforme, et de telle sorte qu'une pluralité d'éléments additionnels sont fabriqués de façon à ce que chacun d'entre-eux forme une portion de 25 la partie pied de la préforme, lorsqu'ils sont assemblés sur l'ensemble. A ce titre, on peut prévoir que l'ensemble d'au moins deux pièces superposées et soudées entreelles par diffusion est fabriqué de manière à présenter 30 deux surfaces externes, et que les éléments SP 22930 AP additionnels sont assemblés sur ces surfaces externes de l'ensemble. D'autres avantages et caractéristiques de l'invention apparaîtront dans la description détaillée non limitative ci-dessous. BREVE DESCRIPTION DES DESSINS Cette description sera faite au regard des dessins annexés parmi lesquels; - la figure 1 représente une vue en 10 perspective d'une aube creuse classique pour turbomachine, - la figure 2 représente une vue schématique en perspective d'une préforme d'aube obtenue lors de la mise en ouvre de l'étape de 15 réalisation de la préforme du procédé de fabrication selon la présente invention, - les figures 3a à 3d illustrent schématiquement des étapes d'un premier mode de réalisation préféré du procédé de fabrication selon la 20 présente invention, et - les figures 4 et 5 représentent une préforme d'aube obtenue lors de la mise en oeuvre de l'étape de réalisation de la préforme du procédé de fabrication, respectivement selon un second mode et un 25 troisième mode de réalisation préférés de la présente invention. EXPOSE DÉTAILLE DE MODES DE REALISATION PREFERES En référence à la figure 1, on peut apercevoir une aube creuse classique 1 pour 30 turbomachine (non représentée). SP 22930 AP Cette aube creuse 1, du type aube de rotor de soufflante à grande corde, comporte un pied 2 prolongé par une pale 4 dans une direction radiale. La pale 4, destinée à être placée dans la 5 veine de circulation d'un flux d'air de la turbomachine, est munie de deux surfaces extérieures 6 et 8, respectivement appelées surface d'extrados 6 et surface d'intrados 8, raccordées par un bord d'attaque et un bord de fuite 12. La figure 2 représente une préforme d'aube 14, telle que celle destinée à être obtenue lors d'une étape de réalisation de la préforme d'aube du procédé de fabrication selon la présente invention. Cette préforme 14 comporte une partie pied 15 16 d'épaisseur importante et variable, qui est prolongée dans une direction radiale par une partie pale 18. Comme on peut le voir sur cette figure 2, la partie pied 16 dispose d'une portion radiale interne 20 d'une épaisseur moyenne E élevée, cette portion 20 20 étant prolongée radialement extérieurement par une portion radiale externe 22 d'une épaisseur moyenne e plus faible que l'épaisseur moyenne E. Il est noté à titre indicatif que la portion radiale interne 20 est ultérieurement destinée à assurer la fixation de l'aube 25 dans un disque de rotor de la turbomachine, notamment grâce à deux parties de projection 23a et 23b se situant de part et d'autre d'une partie centrale 23c agencée dans le prolongement de la portion radiale externe 22 de la partie pied 16. En outre, la partie pale 18 de la préforme 14 dispose d'une extrémité radialement interne 24 d'une SP 22930 AP o épaisseur e' sensiblement égale à l'épaisseur moyenne e, et d'une extrémité radialement externe 26 d'une épaisseur e'' plus faible que l'épaisseur e Cependant, la partie pale 18 de la préforme 14 est d'épaisseur sensiblement homogène. D'autre part, il est indiqué qu'il n'existe pas démarcation nette entre l'extrémité radialement interne 24 de la partie pale 18 et la portion radiale externe 22 de la partie pied 16 de la préforme 14, dans 10 la mesure o ces éléments sont sensiblement continus. Néanmoins, un plan fictif de jonction P représenté schématiquement sur la figure 2 montre la séparation théorique communément reconnue entre la partie pied 16 et la partie pale 18 de la préforme 14. Dans un premier mode de réalisation préféré du procédé de fabrication selon la présente invention, une étape de réalisation de la préforme d'aube 14 est effectuée de la manière décrite ci-dessus, en faisant référence aux figures 3a à 3c. Il est tout d'abord procédé à la fabrication d'un ensemble 28 d'au moins deux pièces 30 et 32 superposées et soudées entre-elles par diffusion, les deux seules pièces 30 et 32 visibles sur la figure 3a constituant respectivement les pièces externes 25 supérieure et inférieure de l'ensemble 28. A ce titre, il est indiqué qu'une troisième pièce (non représentée) peut également être interposée entre les pièces externes 30 et 32, afin de constituer ultérieurement un raidisseur. En effet, l'ensemble 28 étant destiné à 30 former au moins la partie pale 18 de la préforme 14, il peut alors être réalisé classiquement à l'aide de deux SP 22930 AP pièces externes identiques aux faces internes rainurées, ou encore à l'aide de trois pièces dont les deux pièces externes identiques disposent de surfaces internes sensiblement lisses en contact avec une troisième pièce intermédiaire. Dans ce premier mode de réalisation préféré de la présente invention, l'ensemble 28 est réalisé de telle sorte qu'il forme uniquement la partie pale 18 de la préforme 14. Par conséquent, son épaisseur est 10 sensiblement homogène, de même que celle des deux pièces externes identiques 30 et 32 constituant cet ensemble 28. Ainsi, la technique d'obtention des pièces 30 et 32 par laminage est donc particulièrement adaptée, et tout à fait optimisée en termes de coûts de 15 matière et de coûts d'usinage, dans la mesure o les éléments d'approvisionnement nécessaires à la fabrication de ces pièces 30 et 32 peuvent facilement disposer de dimensions proches des dimensions finales que doivent présenter ces mêmes pièces 30 et 32. Dans le cas o l'ensemble 28 est uniquement constitué des deux pièces externes identiques 30 et 32, une fois que celles-ci sont fabriquées comme décrit cidessus, elles sont alors soudées entre-elles par diffusion, d'une manière analogue à celle rencontrée 25 dans l'art antérieur pour effectuer l'assemblage des diverses pièces constitutives de la préforme. A cet égard et de façon connue, il est noté que l'opération de soudage par diffusion est précédée d'une opération de dépôt de barrières antidiffusion suivant un motif 30 déterminé, les barrières étant agencées au niveau des SP 22930 AP 1l surfaces internes en contact 30a et 32a des pièces externes 30 et 32. Parallèlement à la fabrication de l'ensemble creux 28 formant uniquement et intégralement 5 la partie pale 18 de la préforme 14, il est également réalisé un élément additionnel unique 34, destiné dans ce premier mode de réalisation préféré à former intégralement la partie pied 16 de cette même préforme 14. Ainsi, il est naturellement précisé que l'ensemble 10 28 et l'élément additionnel 34 disposent chacun d'une géométrie respectivement sensiblement identique à la géométrie de la partie pale 18 et de la partie pied 16 de la préforme 14 représentée sur la figure 2. Comme cela est montré sur la figure 3b, 15 l'élément additionnel 34 comporte donc une partie 36 d'épaisseur importante et similaire à la portion radiale interne 20 représentée sur la figure 2, ainsi qu'une partie 38 d'épaisseur plus faible similaire à la portion radiale externe 22 représentée sur cette même 20 figure 2. L'élément 34 peut par conséquent facilement être fabriqué par filage, cette technique éprouvée à faible coût consistant, à partir d'une billette de matière et au travers d'une filière appropriée, à réaliser un profil de l'élément additionnel 34 25 disposant de la géométrie désirée. De cette façon, avec une telle technique, il est possible de fabriquer des éléments additionnels 34 les uns à la suite des autres, par simple tranchage. Lorsque l'ensemble 28 et l'élément 30 additionnel 34 ont été simultanément réalisés, de préférence dans un alliage de titane, il est ensuite SP 22930 AP procédé à leur assemblage de manière à obtenir sensiblement la géométrie de la préforme 14, comme l'illustre la figure 3c. Cet assemblage peut alors s'effectuer par 5 soudage, en mettant en contact une surface radiale interne 40 de l'ensemble 28 avec une surface radiale externe 42 de l'élément additionnel 34. Ces surfaces 40 et 42 sont sensiblement planes et définissent conjointement une zone plane de contact 44, disposée 10 sensiblement à un emplacement identique à celui du plan fictif de jonction P représenté sur la figure 2, par rapport aux parties de pied 16 et de pale 18 de la préforme 14. A titre d'exemples indicatifs, l'opération 15 d'assemblage de l'élément additionnel 34 sur l'ensemble 28 est préférentiellement réalisée par soudage par friction linéaire, ou par soudage par " friction stir welding ". Ces techniques de soudage connues permettent avantageusement à la zone soudée de conserver des 20 caractéristiques métallurgiques compatibles avec la technique de soudage par diffusion et celle de gonflage superplastique, et assurent des propriétés mécaniques conformes aux spécifications de la préforme finie. Bien entendu, cette opération de soudage 25 peut être suivie d'une opération d'usinage de reconditionnement géométrique de la zone soudée. Suite à l'étape de réalisation de la préforme d'aube 14 qui vient d'être décrite, il est ensuite procédé à des étapes classiques visant tout 30 d'abord à mettre au profil aérodynamique la préforme 14, de manière à ce qu'elle dispose d'une forme SP 22930 AP sensiblement vrillée comme l'illustre la figure 3d. Ensuite, toujours de façon connue, une étape de gonflage par pression gazeuse et de formage superplastique permet d'obtenir l'aube 1 telle que 5 celle représentée sur la figure 1, cette étape étant habituellement suivie par un usinage final destiné à donner à l'aube 1 rigoureusement le profil aérodynamique souhaité. La figure 4 représente une préforme d'aube 10 14 obtenue lors la mise en ouvre de l'étape de réalisation de la préforme du procédé de fabrication, selon un second mode de réalisation préféré de la présente invention. Dans ce second mode de réalisation préféré, 15 seule l'étape de réalisation de la préforme d'aube 14 diffère légèrement par rapport à celle mise en oeuvre dans le procédé de fabrication selon le premier mode de réalisation préféré décrit précédemment, les autres étapes étant sensiblement identiques. En effet, un ensemble 128 d'au moins deux pièces 130 et 132 superposées et soudées entre-elles par diffusion est réalisé de façon similaire à celle rencontrée pour la réalisation de l'ensemble 28, à la différence que l'ensemble 128 est destiné à former la 25 partie pale 18 de la préforme 14, ainsi qu'une portion centrale de la partie pied 16 de cette même préforme 14. A ce titre, il est noté que la partie centrale de la partie pied 16, non référencée sur la figure 2, doit être comprise comme étant sensiblement constituée de 30 toute la portion radiale externe 22 ainsi que de la partie centrale 23c de la portion radiale interne 20. SP 22930 AP De cette façon, comme on peut le voir sur la figure 4, l'ensemble 128 s'étend donc sur toute la longueur radiale de la préforme 14, tout en conservant une épaisseur homogène. L'épaisseur des pièces externes 5 identiques et soudées par diffusion 130 et 132, constituant cet ensemble 128, est donc également sensiblement homogène pour chacune de ces deux pièces. Par conséquent, ici encore, la technique d'obtention des pièces 130 et 132 par laminage est donc 10 particulièrement adaptée, et tout à fait optimisée en termes de coûts de matière et de coûts d'usinage, dans la mesure o les éléments d'approvisionnement nécessaires à la fabrication de ces pièces 130 et 132 peuvent facilement disposer de dimensions proches des 15 dimensions finales que doivent présenter ces mêmes pièces 130 et 132. D'autre part, durant l'étape de réalisation de la préforme d'aube 14 du procédé selon le second mode de réalisation préféré de la présente invention, 20 une pluralité d'éléments additionnels 134 sont fabriqués de façon à ce que chacun d'entre-eux forme une portion de la partie pied 16 de la préforme 14, lorsqu'ils sont assemblés sur l'ensemble 128. Comme on peut l'apercevoir sur la figure 4, 25 deux éléments additionnels 134 sont fabriqués et assemblés sur des surfaces externes 130b et 132b de l'ensemble 128, ces surfaces externes 130b et 132b appartenant respectivement aux pièces externes 130 et 132 qui disposent également de surfaces internes en 30 contact 130a et 132a. Bien entendu, il est noté que les surfaces externes 130b et 132b de l'ensemble 128 sont SP 22930 AP destinées ultérieurement à constituer les surfaces d'extrados et d'intrados 6 et 8 de l'aube creuse 1. Les deux éléments additionnels identiques 134 disposent chacun d'une forme sensiblement 5 parallélépipédique, et sont respectivement destinés à constituer les deux parties de projection 23a et 23b de la portion radiale interne 20 de la partie pied 16, représentées sur la figure 2. Notons que la géométrie simplifiée des éléments additionnels 134 par rapport à 10 celle de l'élément additionnel 34 permet de faciliter encore davantage la réalisation de ces éléments, de préférence toujours à l'aide de la technique de filage décrite ci- dessus. Ensuite, lorsque l'ensemble 128 et les 15 éléments additionnels 134 ont été simultanément réalisés, de préférence dans un alliage de titane, il est ensuite procédé à leur assemblage de manière à obtenir sensiblement la géométrie de la préforme 14, comme l'illustre la figure 4. Par ailleurs, toujours à 20 titre d'exemples indicatifs, l'opération d'assemblage des éléments additionnels 134 sur l'ensemble 128 est préférentiellement réalisée par soudage par friction linéaire. Ainsi, la préforme d'aube 14 est donc 25 obtenue par une superposition des pièces et éléments 130, 132 et 134, ce qui permet alors facilement de pallier les inconvénients directement liés à l'importante variation d'épaisseur de la préforme d'aube 14, dans sa direction radiale. La figure 5 représente une préforme d'aube 14 obtenue lors de la mise en oeuvre de l'étape de SP 22930 AP réalisation de la préforme du procédé de fabrication, selon un troisième mode de réalisation préféré de la présente invention. Dans ce troisième mode de réalisation 5 préféré, seule l'étape de réalisation de la préforme d'aube 14 diffère légèrement par rapport à celle mise en oeuvre dans le procédé de fabrication selon le second mode de réalisation préféré décrit précédemment, les autres étapes étant sensiblement identiques. En effet, l'ensemble 128 d'au moins deux pièces 130 et 132 superposées et soudées entre-elles par diffusion est réalisé de façon similaire à celle rencontrée dans le second mode de réalisation préféré, de sorte qu'il forme la partie pale 18 de la préforme 15 14, ainsi qu'une portion centrale de la partie pied 16 de cette même préforme 14. De cette façon, comme on peut le voir sur la figure 5, l'ensemble 128 s'étend donc sur toute la longueur radiale de la préforme 14, tout en conservant 20 une épaisseur homogène. Néanmoins, contrairement au second mode de réalisation préféré du procédé selon l'invention dans lequel un unique élément additionnel 134 est prévu sur chacune des surfaces externes 130b et 132b de 25 l'ensemble 128, le troisième mode de réalisation préféré prévoit que deux éléments additionnels 234 sont fabriqués et assemblés sur chacune des surfaces externes 130b et 132b du même ensemble 128, toujours de façon à obtenir une forme sensiblement identique à 30 celle des parties de projection 23a et 23b de la portion radiale interne 20 de la partie pied 16. SP 22930 AP Ainsi, le découpage en deux éléments additionnels 234 de chacune des deux parties de projection 23a et 23b permet de faciliter les opérations de soudage par friction linéaire de ces 5 éléments 234 sur l'ensemble 128, et donc de nécessiter un appareillage industriel moins performant que celui nécessaire à la mise en oeuvre du procédé selon le second mode de réalisation préféré de la présente invention. A ce titre, il est indiqué que chacune des deux parties de projection 23a et 23b a été décrite comme pouvant être réalisée à l'aide de deux éléments additionnels 234, mais qu'elles pourraient bien entendu être réalisées avec un nombre supérieur d'éléments, 15 sans sortir du cadre de l'invention. Bien entendu, diverses modifications peuvent être apportées par l'homme du métier aux procédés de fabrication de l'aube creuse 1 qui viennent d'être décrits, uniquement à titre d'exemples non 20 limitatifs. SP 22930 AP REVENDICATIONS 1. Procédé de fabrication d'une aube creuse (1) pour turbomachine comprenant un pied (2) et une pale (4), ledit procédé comprenant une étape de 5 réalisation d'une préforme d'aube (14) disposant d'une partie pale (18) et d'une partie pied (16), l'étape de réalisation de la préforme (14) étant effectuée de façon à ce que celle- ci comporte un ensemble (28,128) d'au moins deux pièces (30,32,130,132) superposées et 10 soudées entre-elles par diffusion, caractérisé en ce que l'étape de réalisation de ladite préforme d'aube (14) comprend les opérations suivantes: - la fabrication dudit ensemble (28,128) d'au moins deux pièces (30,32, 130,132) superposées et 15 soudées entre-elles par diffusion, de manière à ce qu'il forme au moins ladite partie pale (18) de la préforme (14), - la fabrication d'au moins un élément additionnel (34,134,234) destiné à former au moins 20 partiellement ladite partie pied (16) de la préforme (14), et - l'assemblage de chaque élément additionnel (34,134,234) sur l'ensemble (28,128) afin d'obtenir ladite préforme d'aube (14). 2. Procédé de fabrication selon la revendication 1, caractérisé en ce que l'opération d'assemblage de chaque élément additionnel (34,134,234) sur ledit ensemble (28,128) est mise en oeuvre à l'aide d'une technique prise parmi le groupe constitué du 30 soudage par friction linéaire, et du soudage par " friction stir welding ". SP 22930 AP 3. Procédé de fabrication selon la revendication 1 ou la revendication 2, caractérisé en ce que l'étape de réalisation de la préforme d'aube (14) est suivie des étapes suivantes: - mise au profil aérodynamique de ladite préforme (14), et - gonflage par pression gazeuse et formage superplastique de ladite préforme (14) mise au profil aérodynamique. 4. Procédé de fabrication selon l'une quelconque des revendications précédentes, caractérisé en ce que chaque élément additionnel (34,134,234) destiné à former au moins partiellement ladite partie pied (16) de la préforme (14) est réalisé par filage. 5. Procédé de fabrication selon l'une quelconque des revendications précédentes, caractérisé en ce qu'il mis en oeuvre de telle sorte que l'ensemble (28) d'au moins deux pièces (30,32) superposées et soudées entre-elles par diffusion est fabriqué de 20 manière à former uniquement ladite partie pale (18) de la préforme (14), et de telle sorte qu'un unique élément additionnel (34) est fabriqué de façon à former intégralement ladite partie pied (16) de cette préforme (14). 6. Procédé de fabrication selon l'une quelconque des revendications 1 à 4, caractérisé en ce qu'il est mis en oeuvre de telle sorte que l'ensemble (128) d'au moins deux pièces (130,132) superposées et soudées entre-elles par diffusion est fabriqué de 30 manière à former ladite partie pale (18) de la préforme (14) ainsi qu'une portion centrale de ladite partie SP 22930 AP pied (16) de cette préforme (14), et de telle sorte qu'une pluralité d'éléments additionnels (134,234) sont fabriqués de façon à ce que chacun d'entre- eux forme une portion de ladite partie pied (16) de la préforme 5 (14), lorsqu'ils sont assemblés sur ledit ensemble (128). 7. Procédé de fabrication selon la revendication 6, caractérisé en ce que l'ensemble (128) d'au moins deux pièces (130,132) superposées et soudées 10 entre-elles par diffusion est fabriqué de manière à présenter deux surfaces externes (130b,132b), et en ce que lesdits éléments additionnels (134,234) sont assemblés sur lesdites surfaces externes (130b,132b) de cet ensemble (128). SP 22930 AP